ЦИРКОНИЕВЫЕ КОМПОЗИЦИИ ПРЕДВАРИТЕЛЬНОЙ ОБРАБОТКИ, СОДЕРЖАЩИЕ РЕДКОЗЕМЕЛЬНЫЙ МЕТАЛЛ, СООТВЕТСТВЕННЫЕ СПОСОБЫ ОБРАБОТКИ МЕТАЛЛИЧЕСКИХ ПОДЛОЖЕК И МЕТАЛЛИЧЕСКИЕ ПОДЛОЖКИ, ИМЕЮЩИЕ СООТВЕТСТВУЮЩИЕ ПОКРЫТИЯ

1. Композиция предварительной обработки, предназначенная для обработки металлической подложки, содержащая: (а) редкоземельный металл и (b) цирконильное соединение.
2. Композиция предварительной обработки по п.1, где упомянутое цирконильное соединение (b) включает нитрат цирконила, ацетат цирконила, карбонат цирконила, протонированный основный карбонат циркония, сульфат цирконила, хлорид цирконила, иодид цирконила, бромид цирконила или их смесь.
3. Композиция предварительной обработки по п.1, которая дополнительно содержит: (с) электроположительный металл.
4. Композиция предварительной обработки по п.1, которая дополнительно содержит: (с) металл из группы IVB и/или группы VB.
5. Композиция предварительной обработки по п.3, которая дополнительно содержит: (d) металл из группы IVB и/или группы VB.
6. Композиция предварительной обработки по п.1, где упомянутый редкоземельный металл (а) включает иттрий, празеодим, церий или их смеси.
7. Композиция предварительной обработки по п.1, где источник упомянутого редкоземельного металла (а) включает соединение редкоземельного металла.
8. Композиция предварительной обработки по п.7, где упомянутое соединение редкоземельного металла включает соединение иттрия, церия, празеодима или их смеси.
9. Композиция предварительной обработки по п.1, где соотношение между цирконием из упомянутого цирконильного соединения и упомянутым редкоземельным металлом в композиции предварительной обработки находится в диапазоне от 200/1 до 1/1.
-1
10. Композиция предварительной обработки по п.1, где количество циркония из упомянутого цирконильного соединения в композиции предварительной обработки составляет от 10 до 5000 млн.
11. Композиция предварительной обработки по п.1, где упомянутая композиция предварительной обработки является, по существу, свободной от свободного фторида.
12. Металлическая подложка, подвергнутая обработке при использовании композиции предварительной обработки по п.1.
13. Металлическая подложка, подвергнутая обработке при использовании композиции предварительной обработки по п.3.
14. Металлическая подложка, подвергнутая обработке при использовании композиции предварительной обработки по п.4.
15. Металлическая подложка, подвергнутая обработке при использовании композиции предварительной обработки по п.5.
-1
16. Композиция предварительной обработки по п.3, где количество металла из упомянутого цирконильного соединения и от упомянутого металла из группы IVB и/или группы VB в композиции предварительной обработки составляет от 10 до 5000 млн.
17. Способ обработки металлической подложки, включающий:
(а) введение металлической подложки в контакт с композицией предварительной обработки, содержащей редкоземельный металл и цирконильное соединение.
18. Способ по п.17, где упомянутую композицию предварительной обработки вводят в контакт с металлической подложкой без предварительного использования электроположительного металла.
19. Способ по п.17, где упомянутая композиция предварительной обработки дополнительно содержит металл из группы IVB и/или группы VB и/или (d) электроположительный металл.
20. Способ по п.17, дополнительно включающий электрофоретическое осаждение композиции покрытия на металлическую подложку после стадии (а).